Procédé de fluoration d’une surface de lithium métallique dit « Li métal » solide, comprenant au moins une étape de mise en contact de ladite surface de lithium métallique solide, avec au moins une molécule organique, à l’état liquide, comprenant au moins un cycle aromatique porteur de liaisons C-F labiles, dite « molécule aromatique polyfluorée ». Procédé selon la revendication précédente, ledit procédé comprenant au moins les étapes consistant en : (1) disposer d’un substrat présentant, au niveau d’au moins l’une de ses faces, une couche de Li métal solide ; (2) mettre en contact la surface de ladite couche de Li métal solide avec au moins ladite molécule aromatique polyfluorée, pendant une durée suffisante à la formation, sur ladite surface, de LiF ; et (3) éventuellement, ultérieurement à l’étape (2), éliminer la ou les molécules organiques résiduelles de la surface traitée, en particulier par évaporation. Procédé selon l’une quelconque des revendications précédentes, dans lequel ladite molécule aromatique polyfluorée comprend au moins un groupement aryle partiellement fluoré ou perfluoré, en particulier au moins un groupement phényle perfluoré. Procédé selon l’une quelconque des revendications précédentes, dans lequel ladite molécule aromatique polyfluorée présente la formule (M1) suivante : dans laquelle : p vaut 0 ou est un entier compris entre 1 et 4 ; R représentent, indépendamment les uns des autres, un atome d’hydrogène ou un atome de fluor ; X représente un atome d’hydrogène, un atome de fluor ou un groupe hydrocarboné, saturé ou insaturé, linéaire, ramifié ou cyclique, aromatique ou non, éventuellement interrompu par un ou plusieurs atome(s) d’oxygène et/ou groupe(s) carbonyle, ayant de préférence de 2 à 6 atomes de carbone, en particulier X est choisi parmi : - un atome d’hydrogène ou de fluor ; - un groupe aryle en C 4 à C 9 , en particulier un groupe phényle, ledit groupe aryle étant éventuellement substitué par un ou plusieurs groupements choisis parmi un atome de fluor, des groupes C 1- 4 -alkyle, eux même éventuellement substitués par un ou plusieurs atomes de fluor ; de préférence un groupe aryle partiellement fluoré ou perfluoré, par exemple un groupe pentafluorophényle (C 6 F 5 ) ; - un groupe cycloalkyle en C 4 à C 9 , par exemple un groupe cyclohexyle ; ledit groupe cycloalkyle étant éventuellement substitué par un ou plusieurs groupements choisis parmi un atome de fluor, des groupes C 1- 4 -alkyle, eux même éventuellement substitués par un ou plusieurs atomes de fluor ; - un groupe (C 1 -C 4 )alcoxy, éventuellement substitué par un ou plusieurs atomes de fluor ; - un groupe -C(O)-(C 1 -C 4 )alkyle ou -C(O)-O-(C 1 -C 4 ) alkyle, en particulier -C(O)-méthyle ; et - un groupe vinyle ou (méth)acrylate. Procédé selon l’une quelconque des revendications précédentes, dans lequel ladite molécule aromatique polyfluorée est choisie parmi le 2,3,4,5,6-pentafluorostyrène (PFS) et le 1-allyl-2,3,4,5,6-pentafluorobenzène, de préférence est le PFS. Procédé selon l’une quelconque des revendications 2 à 5, dans lequel ledit substrat en étape (1) est une électrode de lithium métallique, éventuellement accolée à un collecteur de courant, en particulier en cuivre. Procédé selon l’une quelconque des revendications précédentes, dans lequel l’étape de mise en contact est effectuée par dépôt, au niveau de ladite surface de lithium métallique solide, de ladite molécule aromatique polyfluorée sous forme liquide, notamment par enduction, par exemple à l’aide d’une racle, par pulvérisation ou par vaporisation ; ou par trempage ou immersion d’un substrat présentant, au niveau d’au moins l’une de ses faces, une couche de Li métal solide, dans un bain formé de la ou desdites molécules aromatiques polyfluorées à l’état liquide. Procédé selon l’une quelconque des revendications précédentes, dans lequel l’étape de mise en contact est opérée pendant une durée d’au moins 5 minutes, en particulier comprise entre 5 minutes et 2 heures, notamment entre 10 minutes et 30 minutes. Procédé selon l’une quelconque des revendications précédentes, dans lequel l’étape de mise en contact est opérée à pression atmosphérique, en particulier à une température comprise entre 10°C et 50°C, en particulier entre 20°C et 30°C, et avantageusement à température ambiante ; et de préférence, sous atmosphère anhydre ou neutre, par exemple sous atmosphère d’hélium, de néon ou d’argon, notamment sous atmosphère d’argon. Procédé selon l’une quelconque des revendications 2 à 9, dans lequel l’étape (2) de mise en contact est renouvelée une ou plusieurs fois, de préférence avant mise en œuvre de l’étape (3), en particulier jusqu’à 20 fois, notamment de 2 à 10 fois, et plus particulièrement de 3 à 5 fois. Procédé selon l’une quelconque des revendications 2 à 10, dans lequel l’étape (3) est opérée par évaporation de la ou des molécules organiques résiduelles de la surface traitée, en particulier par chauffage à une température inférieure ou égale à 150 °C, en particulier comprise entre 60°C et 150°C et plus particulièrement entre 70°C et 90°C et, de préférence, sous vide. Utilisation du procédé de fluoration tel que défini selon l’une quelconque des revendications précédentes, pour former une couche protectrice de LiF en surface d’une électrode de lithium métallique, en particulier destinée à former l’anode dans une batterie au lithium, en particulier dans une batterie lithium-métal, lithium-soufre ou lithium-air.